【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
イオンにより架橋されたガラスポリマーマトリックス組成物であって、ガリウムシリカベースのガラス組成物を含み、酸に不安定な四面体構造を有し、ガラス組成物からのガリウムがポリマーマトリックスに架橋されており、ポリマーマトリックスを硬化する組成物。
【請求項２】
ガリウム酸化物及びケイ素酸化物を含む、請求項１に記載のガラス組成物。
【請求項３】
少なくとも１つの共通の酸素結合を共有するガリウム及びケイ素の酸化物を含む、請求項１又は２に記載のガラス組成物。
【請求項４】
ガリウム、ケイ素及びカルシウムの酸化物を含む、請求項１〜３のいずれか一項に記載のガラス組成物。
【請求項５】
ガリウム、シリカ、リン及びカルシウムが、０．０１≦Ｇａ／（Ｓｉ＋Ｐ）≦１．０及び０．５≦Ｃａ／Ｇａ≦２．０のモル比でそれぞれ提供される、請求項４に記載の組成物。
【請求項６】
ガリウム、シリカ、リン及びカルシウムが、０．１≦Ｇａ／（Ｓｉ＋Ｐ）≦０．７及び１．０≦Ｃａ／Ｇａ≦２．０のモル比でそれぞれ提供される、請求項４に記載の組成物。
【請求項７】
ガリウム、シリカ、リン及びカルシウムが、０．２≦Ｇａ／（Ｓｉ＋Ｐ）≦０．４及び１．２≦Ｃａ／Ｇａ≦２．０のモル比でそれぞれ提供される、請求項４に記載の組成物。
【請求項８】
下記式
Ｘ−Ｇａ2Ｏ3−ＳｉＯ2−Ｙ−Ｚ
の構造物を含み、
式中、
Ｘはカルシウム、バリウム、ランタン、ストロンチウム、ベリリウム、マグネシウム、ラジウム又は亜鉛の酸化物であり、
Ｙは、リン又はホウ素の酸化物であり、
Ｚは、ＣａＣｌ2、ＢａＣｌ2、ＳｒＣｌ2、ＭｇＣｌ2、ＮＨ4Ｃｌ、ＺｎＣｌ2、ＧａＣｌ3、ＬｉＣｌ、ＮａＣｌ又はＫＣｌの１つ以上の形態で提供される塩化物塩である、
請求項１〜７のいずれか一項に記載のガラス。
【請求項９】
下記式
ＣａＯ−Ｇａ2Ｏ3−ＳｉＯ2−Ｐ2Ｏ5−ＣａＣｌ2
の構造物を含み、
式中、
Ｃａはバリウム、ランタン、ストロンチウム、ベリリウム、マグネシウム、ラジウム又は亜鉛によって、任意選択的に置換される
請求項１〜８のいずれか一項に記載のガラス組成物。
【請求項１０】
マトリックスがヒドロゲルマトリックスである、請求項１に記載の組成物。
【請求項１１】
ヒドロゲルがアルギン酸塩ヒドロゲルである、請求項１０に記載の組成物。
【請求項１２】
ヒドロゲルがアルギン酸カリウムヒドロゲルである、請求項１又は１０に記載の組成物。
【請求項１３】
クエン酸三ナトリウム、ＴＳＣ、及びシュウ酸ナトリウムの少なくとも１種を含む、請求項１〜１２のいずれか一項に記載の組成物。
【請求項１４】
血管ネットワークの欠陥の治療に使用するための請求項１〜１３のいずれか一項に記載の組成物。
【請求項１５】
動脈血管ネットワークの欠陥の治療に使用するための請求項１４に記載の組成物。
【請求項１６】
脳動静脈奇形（ＡＶＭｓ）、硬膜動静脈瘻（ＤＡＶＦ）、腫瘍塞栓又は末梢血管の疾患のための治療の１以上の治療に使用するための請求項１４又は１５に記載の組成物。
【請求項１７】
脳大動脈瘤の治療に使用するための請求項１４〜１６のいずれか一項に記載の組成物。
【請求項１８】
組織工学への適用に使用するための請求項１〜１３のいずれか一項に記載の組成物。
【請求項１９】
塞栓への適用に使用するための請求項１〜１３のいずれか一項に記載の組成物。
【請求項２０】
イオンにより架橋されたガラスポリマーマトリックス組成物を形成する方法であって、
ａ．  ポリマーマトリックスを提供するステップ、
ｂ．  ガリウムシリカベースのガラス組成物であって、酸に不安定な四面体構造を有するガラス組成物を提供するステップ、
ｃ．  ポリマーマトリックスとガラス組成物を混合するステップであって、混合が酸反応を通してガラスからガリウムを放出するのに影響を与え、ガラス組成物からのガリウムをポリマーマトリックスに架橋させ、ガラスポリマーマトリックス組成物の硬化に影響を与えるステップ
を含む方法。
【請求項２１】
混合するステップが、１０〜３０分間の操作時間、操作時間の完了後１〜５分の範囲の硬化期間を有する混合物を提供する請求項２０に記載の方法。
【請求項２２】
ガリウムシリケートガラス組成物を酸洗浄し、湿潤性を変更するステップ、及び、組成物の特性を結びつけるステップを含む請求項２０又は２１に記載の方法。
【請求項２３】
ポリマーマトリックスがアルギン酸塩を含む請求項２０〜２２のいずれか一項に記載の方法。
【請求項２４】
アルギン酸塩が、β−Ｄ−マンヌロン酸（Ｍ）及びα−Ｉ−グルロン酸（Ｇ）から構成される多糖であり、アルギン酸塩に、Ｇ−ブロックが多価イオンと架橋した場合、ゲルになる能力を有するＭ／Ｇブロック構造をもたらす、請求項２３に記載の方法。
【請求項２５】
アルギン酸塩が７００ｋＤａの分子量を有し、約４．５％の濃度で提供される、請求項２４に記載の方法。
【手続補正２】
【補正対象書類名】明細書
【補正対象項目名】００９０
【補正方法】変更
【補正の内容】
【００９０】
従って、本教示によるガラス組成物は、多くの生物医学的用途に使用することができ、以下の特許請求の範囲に照らして必要とみなされる場合を除いて、任意の一組の用途又は使用に本教示を制限することを意図していないことが理解されるであろう。
以下、本明細書に記載の主な発明について列記する。
（１）  イオンにより架橋されたガラスポリマーマトリックス組成物であって、ガリウムシリカベースのガラス組成物を含み、酸に不安定な四面体構造を有し、ガラス組成物からのガリウムがポリマーマトリックスに架橋されており、ポリマーマトリックスを硬化する組成物。
（２）  ガリウム酸化物及びケイ素酸化物を含む、請求項１に記載のガラス組成物。
（３）  少なくとも１つの共通の酸素結合を共有するガリウム及びケイ素の酸化物を含む、（１）又は（２）に記載のガラス組成物。
（３）  ガリウム、ケイ素及びカルシウムの酸化物を含む、（１）〜（３）のいずれか一項に記載のガラス組成物。
（５）  ガリウム、シリカ、リン及びカルシウムが、０．０１≦Ｇａ／（Ｓｉ＋Ｐ）≦１．０及び０．５≦Ｃａ／Ｇａ≧２．０のモル比でそれぞれ提供される、（４）に記載の組成物。
（６）  ガリウム、シリカ、リン及びカルシウムが、０．１≦Ｇａ／（Ｓｉ＋Ｐ）≦０．７及び１．０≦Ｃａ／Ｇａ≧２．０のモル比でそれぞれ提供される、（４）に記載の組成物。
（７）  ガリウム、シリカ、リン及びカルシウムが、０．２≦Ｇａ／（Ｓｉ＋Ｐ）≦０．４及び１．２≦Ｃａ／Ｇａ≧２．０のモル比でそれぞれ提供される、（４）に記載の組成物。
（８）  下記式
Ｘ−Ｇａ2Ｏ3−ＳｉＯ2−Ｙ−Ｚ
の構造物を含み、
式中、
Ｘはカルシウム、バリウム、ランタン、ストロンチウム、ベリリウム、マグネシウム、ラジウム又は亜鉛の酸化物であり、
Ｙは、リン又はホウ素の酸化物であり、
Ｚは、ＣａＣｌ2、ＢａＣｌ2、ＳｒＣｌ2、ＭｇＣｌ2、ＮＨ4Ｃｌ、ＺｎＣｌ2、ＧａＣｌ3、ＬｉＣｌ、ＮａＣｌ又はＫＣｌの１つ以上の形態で提供される塩化物塩である、
（１）〜（７）のいずれか一項に記載のガラス。
（９）  下記式
ＣａＯ−Ｇａ2Ｏ3−ＳｉＯ2−Ｐ2Ｏ5−ＣａＣｌ2
の構造物を含み、
式中、
Ｃａはバリウム、ランタン、ストロンチウム、ベリリウム、マグネシウム、ラジウム又は亜鉛によって、任意選択的に置換される
（１）〜（８）のいずれか一項に記載のガラス組成物。
（１０）  マトリックスがヒドロゲルマトリックスである、（１）に記載の組成物。
（１１）  ヒドロゲルがアルギン酸塩ヒドロゲルである、（１０）に記載の組成物。
（１２）  ヒドロゲルがアルギン酸カリウムヒドロゲルである、（１）又は（１０）に記載の組成物。
（１３）  クエン酸三ナトリウム、ＴＳＣ、及びシュウ酸ナトリウムの少なくとも１種を含む、（１）〜（１２）のいずれか一項に記載の組成物。
（１４）  血管ネットワークの欠陥の治療における（１）〜（１３）のいずれか一項に記載の組成物の使用。
（１５）  動脈血管ネットワークの欠陥の治療における（１４）に記載の組成物の使用。
（１６）  脳動静脈奇形（ＡＶＭｓ）、硬膜動静脈瘻（ＤＡＶＦ）、腫瘍塞栓又は末梢血管の疾患のための治療の１以上の治療における（１４）又は（１５）に記載の使用。
（１７）  脳大動脈瘤の治療における（１４）〜（１６）のいずれか一項に記載の使用。
（１８）  組織工学への適用における（１）〜（１３）のいずれか一項に記載の組成物の使用。
（１９）  塞栓への適用における（１）〜（１３）のいずれか一項に記載の組成物の使用。
（２０）  血管構造体における欠陥を治療するための方法であって、前記血管構造体は管腔及び壁を有し、前記方法は、
ａ）ガリウムベースのガラス組成物を欠陥に導入するステップ、及び
ｂ）ガリウムベースのガラス組成物を硬化させ、引き続いて欠陥内に固体塊を形成するステップ
を含む方法。
（２１）  ガリウムベースのガラス組成物を導入するステップが、動脈瘤内にインフレーション可能なバルーンを提供するステップと、バルーンを膨らませるステップと、液体形態のガリウムベースのガラス組成物でバルーンを満たすステップを含む、（２０）に記載の方法。
（２２）  導入するステップが、カテーテルを欠陥内に挿入するステップと、カテーテルを用いて欠陥内にガラス組成物を送達するステップを含む、（２０）又は（２１）に記載の方法。
（２３）  ガリウムベースのガラス組成物が、酸に不安定な四面体構造を有するガリウムシリカベースのガラスである、（２０）〜（２２）のいずれか一項に記載の方法。
（２４）  ガリウムベースのガラス組成物を硬化させるステップが、ガラス組成物からのガリウムをポリマーマトリックス内に架橋し、イオンにより架橋されたガラスポリマーマトリックス組成物を形成する、（２３）に記載の方法。
（２５）  マトリックスが、アルギン酸カリウムヒドロゲルを含む（２４）に記載の方法。
（２６）  イオンにより架橋されたガラスポリマーマトリックス組成物を形成する方法であって、
ａ．  ポリマーマトリックスを提供するステップ、
ｂ．  ガリウムシリカベースのガラス組成物であって、酸に不安定な四面体構造を有するガラス組成物を提供するステップ、
ｃ．  ポリマーマトリックスとガラス組成物を混合するステップであって、混合が酸反応を通してガラスからガリウムを放出するのに影響を与え、ガラス組成物からのガリウムをポリマーマトリックスに架橋させ、ガラスポリマーマトリックス組成物の硬化に影響を与えるステップ
を含む方法。
（２７）  混合するステップが、１０〜３０分間の操作時間、操作時間の完了後１〜５分の範囲の硬化期間を有する混合物を提供する（２６）に記載の方法。
（２８）  ガリウムシリケートガラス組成物を酸洗浄し、湿潤性を変更するステップ、及び、組成物の特性を結びつけるステップを含む（２６）又は（２７）に記載の方法。
（２９）  ポリマーマトリックスがアルギン酸塩を含む（２６）〜（２８）のいずれか一項に記載の方法。
（３０）  アルギン酸塩が、β−Ｄ−マンヌロン酸（Ｍ）及びα−Ｉ−グルロン酸（Ｇ）から構成される多糖であり、アルギン酸塩に、Ｇ−ブロックが多価イオンと架橋した場合、ゲルになる能力を有するＭ／Ｇブロック構造をもたらす、（２９）に記載の方法。
（３１）  アルギン酸塩が７００ｋＤａの分子量を有し、約４．５％の濃度で提供される、（３０）に記載の方法。